【手続補正書】
【提出日】平成31年2月8日(2019.2.8)
【手続補正１】
【補正対象書類名】特許請求の範囲
【補正対象項目名】請求項１
【補正方法】変更
【補正の内容】
【請求項１】
液晶セルの視認側に配置される第１の偏光板と、前記液晶セルの背面側に配置される第２の偏光板とを有する偏光板のセットにおいて、
前記第２の偏光板は反射型偏光子を有し、
前記第１の偏光板を８０℃で４時間保持したときの吸収軸方向における幅２ｍｍあたりの収縮力をＦ１とし、透過軸方向における幅２ｍｍあたりの収縮力をＦ２とし、
前記第２の偏光板を８０℃で４時間保持したときの吸収軸方向における幅２ｍｍあたりの収縮力をＦ３とし、透過軸方向における幅２ｍｍあたりの収縮力をＦ４としたとき、
（Ｆ１×Ｆ２）／（Ｆ３×Ｆ４）が０．５〜４．３９であり、
前記収縮力は、収縮力を測定する方向が長辺となる幅２ｍｍ、長さ５０ｍｍの試験片に対して測定したものであり、
前記第２の偏光板の厚みに対する前記第１の偏光板の厚みの比が１．０１〜１．３１であり、
前記Ｆ１は、１．６Ｎ／２ｍｍ超３Ｎ／２ｍｍ以下であり、
前記Ｆ２は、０．００Ｎ／２ｍｍ以上０．３Ｎ／２ｍｍ以下であり、
前記Ｆ３は、３Ｎ／２ｍｍ以下であり、
前記Ｆ４は、０．００Ｎ／２ｍｍ以上０．３Ｎ／２ｍｍ以下である偏光板のセット。
【手続補正２】
【補正対象書類名】明細書
【補正対象項目名】００８０
【補正方法】変更
【補正の内容】
【００８０】
［参考例１］
視認側偏光板は、次のように作製した。厚み３０μｍのポリビニルアルコールフィルム（平均重合度約２４００、ケン化度９９．９モル％以上）を乾式延伸により約５倍に縦一軸延伸し、さらに緊張状態を保ったまま、６０℃の純水に１分間浸漬した後、ヨウ素／ヨウ化カリウム／水の重量比が０．０５／５／１００である２８℃の水溶液に６０秒間浸漬した。その後、ヨウ化カリウム／ホウ酸／水の重量比が８．５／８．５／１００である７０℃の水溶液に３００秒間浸漬した。引き続き２６℃の純水で２０秒間洗浄した後、６５℃で乾燥処理を行って、ポリビニルアルコールフィルムにヨウ素が吸着配向している厚み１２μｍの偏光子を得た。
【手続補正３】
【補正対象書類名】明細書
【補正対象項目名】００８５
【補正方法】変更
【補正の内容】
【００８５】
［実施例２］
視認側偏光板は、次のように作製した。参考例１と同様に厚み１２μｍの偏光子を作製し、その両面に参考例１に記載の水系接着剤を塗布し、保護フィルムとして厚さ２５μｍのトリアセチルセルロースフィルム〔コニカミノルタオプト株式会社製の商品名“ＫＣ２ＵＡ”〕に厚み７μｍのアクリル系ハードコート層が積層されたフィルムと、延伸されていない厚さ２３μｍのノルボルネン系フィルム〔日本ゼオン株式会社製の商品名“ＺＥＯＮＯＲ（登録商標）”〕を貼合した。偏光板を８０℃で５分間乾燥させ、４０℃で１６８時間養生した。その後、ノルボルネン系フィルム側に厚み２０μｍの粘着剤〔リンテック株式会社製の商品名“＃ＫＴ”〕を貼合し、視認側偏光板を得た。
【手続補正４】
【補正対象書類名】明細書
【補正対象項目名】００８６
【補正方法】変更
【補正の内容】
【００８６】
背面側偏光板には、参考例１で使用した背面側偏光板を用いた。
【手続補正５】
【補正対象書類名】明細書
【補正対象項目名】００８８
【補正方法】変更
【補正の内容】
【００８８】
［参考例２］
視認側偏光板は、次のように作製した。ヨウ化カリウム／ホウ酸／水からなる水溶液の温度が７０℃であること以外は、参考例１と同様に厚み７μｍの偏光子を作製し、その両面に参考例１に記載の水系接着剤を塗布し、保護フィルムとして厚さ２５μｍのトリアセチルセルロースフィルム〔コニカミノルタオプト株式会社製の商品名“ＫＣ２ＵＡ”〕に厚み７μｍのアクリル系ハードコート層が積層されたフィルムと、厚さ２０μｍのトリアセチルセルロースフィルム〔コニカミノルタオプト株式会社製の商品名“ＫＣ２ＣＴＷ”、波長５９０ｎｍにおける面内位相差値Ｒ０＝１．２ｎｍ、厚み方向位相差値Ｒｔｈ＝１．３ｎｍ〕を貼合した。８０℃で５分間乾燥させ、４０℃で１６８時間養生した。その後、厚さ２０μｍのトリアセチルセルロースフィルム側に厚み２０μｍの粘着剤〔リンテック株式会社製の商品名“＃ＫＴ”〕を貼合し、視認側偏光板を得た。
【手続補正６】
【補正対象書類名】明細書
【補正対象項目名】００８９
【補正方法】変更
【補正の内容】
【００８９】
背面側偏光板は、次のように作製した。ヨウ化カリウム／ホウ酸／水からなる水溶液の温度が６５℃であること以外は、参考例１と同様に厚み１２μｍの偏光子を作製し、その両面に参考例１に記載の水系接着剤を塗布し、保護フィルムとして厚さ２５μｍのトリアセチルセルロースフィルム〔コニカミノルタオプト株式会社製の商品名“ＫＣ２ＵＡ”〕と、延伸されていない厚さ２３μｍのノルボルネン系フィルム〔日本ゼオン株式会社製の商品名“ＺＥＯＮＯＲ（登録商標）”〕を貼合した。８０℃で５分間乾燥させ、４０℃で１６８時間養生した。トリアセチルセルロースフィルム面には、５μｍ厚の粘着剤〔リンテック株式会社製の商品名“＃Ｌ２”〕を貼合し、そこに２６μｍ厚の輝度向上フィルム（３Ｍ製の商品名” Ａｄｖａｎｃｅｄ  Ｐｏｌａｒｉｚｅｄ  Ｆｉｌｍ，  Ｖｅｒｓｉｏｎ  ３）を貼合した。その後、ノルボルネン系フィルム側に厚み２０μｍの粘着剤〔リンテック株式会社製の商品名“＃ＫＴ”〕を貼合し、背面側偏光板を得た。
【手続補正７】
【補正対象書類名】明細書
【補正対象項目名】００９１
【補正方法】変更
【補正の内容】
【００９１】
［参考例３］
視認側偏光板には、参考例１で使用した視認側偏光板を用いた。
背面側偏光板には、参考例２で使用した背面側偏光板を用いた。
【手続補正８】
【補正対象書類名】明細書
【補正対象項目名】００９４
【補正方法】変更
【補正の内容】
【００９４】
背面側偏光板は、次のように作製した。ヨウ化カリウム／ホウ酸／水からなる水溶液の温度が６５℃であること以外は、参考例１と同様に厚み１２μｍの偏光子を作製し、その両面に参考例１に記載の水系接着剤を塗布し、保護フィルムとして厚さ２５μｍのトリアセチルセルロースフィルム〔コニカミノルタオプト株式会社製の商品名“ＫＣ２ＵＡ”〕と、延伸されていない厚さ１５μｍのノルボルネン系フィルム〔ＪＳＲ株式会社製の商品名“ＡＲＴＯＮ（登録商標）”、波長５９０ｎｍにおける面内位相差値Ｒ０＝０ｎｍ、厚み方向位相差値Ｒｔｈ＝０ｎｍ〕を貼合した。偏光板を８０℃で５分間乾燥させ、４０℃で１６８時間養生した。トリアセチルセルロースフィルム面には、５μｍ厚の粘着剤〔リンテック株式会社製の商品名“＃Ｌ２”〕を貼合し、そこに２６μｍ厚の輝度向上フィルム（３Ｍ製の商品名” Ａｄｖａｎｃｅｄ  Ｐｏｌａｒｉｚｅｄ  Ｆｉｌｍ，  Ｖｅｒｓｉｏｎ  ３）を貼合した。その後、ノルボルネン系フィルム側に厚み２０μｍの粘着剤〔リンテック株式会社製の商品名“＃ＫＴ”〕を貼合し、背面側偏光板を得た。温度４０℃、相対湿度９０％の条件下において、前記トリアセチルセルロースフィルムの透湿度は１２００ｇ／（ｍ2・２４ｈｒ）であり、ノルボルネン系フィルムの透湿度は、１４０ｇ／（ｍ2・２４ｈｒ）であった。
【手続補正９】
【補正対象書類名】明細書
【補正対象項目名】００９８
【補正方法】変更
【補正の内容】
【００９８】
次に参考例１に記載の水系接着剤を、前記２３μｍの偏光子の両面に塗布し、保護フィルムとして厚さ４０μｍのトリアセチルセルロースフィルム〔コニカミノルタオプト株式会社製の商品名“ＫＣ４ＵＹ”〕と、延伸されていない厚さ２３μｍのノルボルネン系フィルム〔日本ゼオン株式会社製の商品名“ＺＥＯＮＯＲ（登録商標）”〕を貼合した。偏光板を８０℃で５分間乾燥させ、４０℃で１６８時間養生した。その後、トリアセチルセルロースフィルム面には、５μｍ厚の粘着剤〔リンテック株式会社製の商品名“＃Ｌ２”〕を貼合し、そこに２６μｍ厚の輝度向上フィルム（３Ｍ製の商品名” Ａｄｖａｎｃｅｄ  Ｐｏｌａｒｉｚｅｄ  Ｆｉｌｍ，  Ｖｅｒｓｉｏｎ  ３）を貼合した。その後、ノルボルネン系フィルム側に厚み２０μｍの粘着剤〔リンテック株式会社製の商品名“＃ＫＴ”〕を貼合し、背面側偏光板を得た。温度４０℃、相対湿度９０％の条件下において、前記トリアセチルセルロースフィルムの透湿度は８３０ｇ／（ｍ2・２４ｈｒ）であり、ノルボルネン系フィルムの透湿度は、６ｇ／（ｍ2・２４ｈｒ）であった。
【手続補正１０】
【補正対象書類名】明細書
【補正対象項目名】０１０１
【補正方法】変更
【補正の内容】
【０１０１】
〔表１〕
──────────────────────────────────────
第１の偏光板        第２の偏光板    F1×F2／F3×F4    反り量  
─────────  ─────────                              
F1        F2        F3        F4                                  
[N/2mm]   [N/2mm]   [N/2mm]   [N/2mm]                      [mm] 
──────────────────────────────────────
実施例２    2.37      0.14      1.51      0.05          4.39        +0.26   
比較例３    2.37      0.14      1.98      0.02          8.38        -0.89   
比較例４    2.37      0.14      2.91      0.82          0.14        -1.12   
──────────────────────────────────────